FR 2652037 A1 19910322 FR 8912170 A 19890918 La présente invention concerne un vitrage feuilleté chauffant, en particulier un vitrage feuilleté comprenant un support monolithique ou feuilleté, en verre et/ou en matière plastique, et une feuille de matière plastique transparente comprenant au moins une couche de polyuréthane, notamment une couche de polyuréthane pré- sentant des propriétés d'absorbeur d'énergie. Des feuilles de matière plastique transparentes, pou- vant être appliquées par pression à chaud sur une face de ces supports ont déjà été décrites, notamment au brevet français 2 398 606. Selon ce brevet, la feuille comprend deux couches, l'une formée d'une matière thermoplastique présentant des propriétés d'absorbeur d'énergie et adhérant à la surface du support en verre ou en matière plastique et l'autre étant formée d'une couche thermodurcissable pré- sentant des propriétés d'antilacération et d'autocicatrisation. Ces vitrages sont utilisables notamment comme pare-brise, lunettes arrières de véhicules automobiles ou comme vitrages pour le bâtiment. Ces vitrages, quand ils sont utilisés dans des véhi- cules automobiles, sont fixés généralement par collage dans la baie de ces véhicules. Pour protéger l'adhésif, servant à fixer ces vitrages, des rayonnements UV et pour le rendre non visible de l'ex- térieur, la face du support recouverte de la couche thermoplastique porte généralement, sur sa périphérie, une bordure émaillée, comme indiqué dans le brevet français 2 595 983. Ces vitrages sont, jusqu'à présent, non chauffants. Les vitrages chauffants habituels sont des vitrages feuil- letés à deux plaques de verre entre lesquelles sont insé- rées une feuille de matière plastique transparente, un re- vêtement électroconducteur et des bandes d'amenée du courant. Ces différents éléments sont fortement maintenus par les deux plaques de verre. Il apparaît avantageux d'avoir des vitrages feuilletés à une seule plaque de verre, décrits précédemment, notam- ment parce que ces vitrages munis seulement d'une feuille de matière plastique transparente sous forme bi-couche, c'est-à-dire comprenant une couche de matière thermoplas- tique et une couche de matière thermodurcissable, pré- sentent des avantages par rapport aux vitrages feuilletés à deux plaques de verre. Un des avantages est qu'on peut donner au vitrage feuilleté à une seule plaque de verre des formes très diverses, voire complexes, par bombage, par le fait qu'une seule plaque de verre est à traiter. Dans le cas des vitrages feuilletés à deux plaques de verre, ces deux plaques doivent être bombées et obtenir des formes s'épousant parfaitement n'est pas d'une réalisation facile. Un des problèmes qui peut se poser avec les vitrages feuilletés chauffants à un seul support est leur stabilité mécanique, étant donné que les différents éléments inter- médiaires ne sont maintenus que par un support, tel que le verre, et une feuille de matière plastique. La présente invention a donc pour but un vitrage feuilleté chauffant, résistant mécaniquement, comprenant un seul support, par exemple en verre, et une feuille de ma- tière plastique transparente comprenant au moins une couche de polyuréthane, de préférence à propriété d'absorbeur d'énergie, pour être utilisé comme vitrage dit de sécurité. Un vitrage feuilleté selon l'invention est formé d'un support monolithique ou feuilleté, en verre et/ou en ma- tière plastique, présentant sur une de ses faces une bor- dure émaillée colorée, un revêtement électroconducteur, des moyens d'amenée du courant électrique et une feuille de matière plastique transparente comprenant au moins une couche de polyuréthane. En particulier, le support peut être en verre clair ou coloré. La bordure d'émail peut être constitué en une matière conductrice de l'électricité. Les moyens d'amenée du courant électrique peuvent être formés de bandes conductrices, notamment à l'argent, sér- igraphiées et/ou des clinquants métalliques. Le revêtement électroconducteur peut comprendre une ou plusieurs couches électroconductrices. La feuille de matière plastique peut être une bi- couche comprenant une couche de matière thermoplastique à propriété d'absorbeur d'énergie et une couche thermodurcissable à propriété d'antilacération et d'autocicatrisation. Les supports utiles pour les vitrages selon l'inven- tion peuvent être constitués par des feuilles uniques de verre ou bien par des stratifiés formés de feuilles de verre reliées entre elles par une couche intercalaire en matière plastique. Les supports peuvent être aussi en ma- tière plastique comme du polycarbonate, des polymères acryliques, du polychlorure de vinyle, du polystyrène, des esters cellulosiques. Lorsque le support est en verre, il peut être formé d'un verre silicosodo-calcique utilisé classiquement pour les vitrages automobiles et pour les bâtiments. Il peut s'agir d'un verre clair, c'est-à-dire non coloré, pré- sentant une transmission lumineuse importante, par exemple supérieure à 90 % sous une épaisseur de 4 mm. Il peut s'agir aussi, d'un verre coloré dans sa masse apte à pro- curer un confort d'été accru pour les passagers du véhicule ou du local équipé de tels verres, du fait de son facteur de transmission énergétique réduit. D'une manière générale, pour les vitrages pour automobiles, on choisit le verre, constituant le support, pour respecter les réglementations, c'est-à-dire un verre ayant une transmission lumineuse (TL) d'au moins 75 % ou 70 % suivant les législations. Comme verre coloré, on peut utiliser du verre appelé par la Demanderesse "TSA" (Teinte Spéciale Automobile) contenant Fe203 dans des proportions pondérales de l'ordre de 0,55 à 0,62 %, FeO pour environ 0,11 à 0,16 %, ce qui conduit à un rapport Fe2+/Fe de l'ordre de 0,19 à 0,25, CoO pour moins de 12 ppm et même de préférence pour moins de ppm. Il en résulte des propriétés, par exemple pour une épaisseur de 3,85 mm, de transmission lumineuse (T,) élevée voisine de 78 %, un facteur énergétique de transmission (T=) relativement bas et voisin de 60, ce qui conduit à un rapport TJ/T. de l'ordre de 1,30. On peut aussi utiliser comme verre coloré, en parti- culier lorsque la réglementation n'impose qu'une transmis- sion lumineuse de 70 %, un verre un peu plus coloré que le "TSA", mais présentant par contre une transmission lumi- neuse un peu plus faible, à savoir un "TSA2+". Ce "TSA2+" (Teinte Spéciale Automobile 2+) est coloré par les mêmes oxydes que précédemment mais dans des pro- portions légèrement différentes. Ainsi les proportions d'oxydes métalliques sont les suivantes: Fe203: approximativement compris entre 0,75 et 0,90 % FeO: approximativement compris entre 0,15 et 0,22 % soit Fe2+/Fe = 0,20 environ CoO: inférieur à 17 ppm et même de préférence inférieur à 10 ppm Il en résulte pour ce verre "TSA2+", en 3,85 mm d'épaisseur les propriétés suivantes: T=: de l'ordre de 72 % Tm: de l'ordre de 50 % Ce qui conduit à un rapport T,/Tz de l'ordre de 1,40 ou 1,50. Le revêtement électroconducteur peut être formé es- sentiellement d'une monocouche métallique ou d'oxyde(s) métallique(s) par exemple, une couche d'oxyde d'étain dopé, une couche d'oxyde d'indium étain (ITO). Le revêtement électroconducteur peut aussi être constitué de plusieurs couches minces formant un empilement comprenant essentiel- s lement une couche de métal conducteur comme l'argent, in- séré entre deux couches diélectriques, comme l'oxyde $ d'étain, comme il est décrit par exemple à la demande de brevet européen A-230 188. Ces couches peuvent être obte- nues par différentes méthodes de formation de couches minces, par exemple méthode sous vide (évaporation thermi- que, pulvérisation cathodique, magnétron,...), pyrolyse (à partir de composés sous forme de solution ou suspension, sous forme de poudre, sous forme de vapeur), trempage. Des revêtements électroconducteurs particulièrement préférés sont des couches d'ITO pyrolysées obtenues à par- tir de composés en poudre, (composé d'étain comme l'oxyde de dibutylétain et composé d'indium en particulier le formiate d'indium), décrits par exemple aux brevets EP-A- 192 009 et FR 2 625 754. Ces couches peuvent être formées en utilisant des dispositifs tels que ceux décrits aux brevets européens 125 513, 130 919, 191 258, 189 709 et 188 962. Ces couches, outre leur homogénéité, présentent de bonnes propriétés électriques et sont stables mécanique- ment. Avantageusement, la couche d'ITO a une épaisseur de l'ordre de 180 nm, ce qui lui confère une résistance par carré de l'ordre de 10 ohms. Elle peut aussi avoir une épaisseur d'au moins 330 nm, ce qui lui confère une résis- tance par carré égale ou inférieure à 5 ohms. De préfé- rence, la couche d'ITO a une épaisseur de 350-380 nm ce qui lui permet de présenter une résistance par carré de l'ordre de 4,5-4,0 ohms. Pour ces épaisseurs, la couche d'ITO a une couleur bleu-vert ou verte en réflexion, couleur qui est appréciée pour les vitrages d'automobiles. Selon les vitrages souhaités, on peut jouer sur l'épaisseur, la couleur du support de verre, les matières plastiques associées et/ou sur l'épaisseur de la couche d'ITO. Pour améliorer la conduction électrique des couches minces électroconductrices d'ITO, on peut leur faire subir, après dépôt, un traitement thermique, comme il est décrit, par exemple, aux demandes de brevet européen A-192 009 et A-278 836. Ce traitement thermique de la couche peut être effec- tué, sous une pression normale ou réduite, en atmosphère de préférence neutre ou réductrice, par exemple sous atmo- sphère de H2 ou de N2 ou encore sous un mélange H2 + H2. Ce traitement peut encore se faire sous vide. Ce traitement thermique s'effectue à une température infé- rieure à celle du dépôt de la couche électroconductrice, à savoir à une température inférieure à 400 C. De préférence la température de traitement s'échelonne entre 250 et 350 C. Ainsi, un vitrage automobile utilisable dans l'inven- tion peut être réalisé avec un support en verre "TSA" d'épaisseur 3 mm, recouvert d'une couche ITO d'épaisseur de l'ordre de 350-380 n.m ou de l'ordre de 180 n.m. Avec l'épaisseur de couche de 180 n.m, l'épaisseur de verre "TSA" peut être légèrement plus importante, et atteindre jusqu'à 3, 5 ou 4 mm. Il en résulte un vitrage de couleur très légèrement verte en transmission, verte en réflexion ayant un T, compatible avec la réglementation auto (plus de 75 %) et un TE, de l'ordre de 1,40. Si l'on veut employer du verre "TSA2+" à la place du verre "TSA", en ayant des coefficients de transmission lu- mineuse compatibles avec les réglementations, on peut choisir un support en verre "TSA2+" de 3 mm d'épaisseur, et une couche d'ITO ayant une épaisseur de 180 n.m. Il en ré- sulte alors, pour le vitrage fini, un coefficient TL supé- rieur à 70 %, un coefficient TE de l'ordre de 1,50, c'est- à-dire une transmission énergétique réduite et donc un confort d'été amélioré. Bien entendu, des vitrages avec des épaisseurs de verre inférieures à celles énoncées ci-dessous, sont à fortiori possibles puisque cela permet d'augmenter la transmission lumineuse et qu'en conséquence les réglemen- tations restent satisfaites. Le dépôt d'émail sur la périphérie du support du vi- trage sert à masquer, de l'extérieur, les amenées de courant ainsi que la colle éventuelle servant à fixer les vitrages dans la baie de la carrosserie de l'automobile. Il sert aussi à protéger la colle de l'action néfaste % du soleil. On peut utiliser tout émail connu. Il est, de préférence, de couleur sombre, avantageusement noir. Son épaisseur peut varier. Elle est, en général, de 15 à 25 Um et peut atteindre 40 Wm. La couche d'émail déposée par sérigraphie est séchée par exemple par exposition aux UV, aux IR ou aux microondes, puis elle est généralement re- cuite avant l'application des couches suivantes. C'est notamment le cas lorsque le revêtement électroconducteur lui-même ou l'empilement de couches minces auquel il appartient, venant au contact de cette couche d'émail, est déposé sous vide. Lorsque le revêtement électroconducteur est déposé par pyrolyse après la formation de la couche d'émail, la cuis- son de l'émail est effectuée pendant la phase de chauffage du support de verre qui est généralement porté à une tem- pérature de l'ordre de 600 C pour permettre la pyrolyse dans de bonnes conditions. Lorsque la couche d'émail, après séchage, est recou- verte d'une bande conductrice à l'argent, la cuisson de la couche d'émail et de la bande conductrice peut être effec- tuée simultanément. Si la bande conductrice à l'argent est formée à partir d'une composition non compatible avec l'émail coloré, il peut être souhaitable de cuire la couche d'émail avant d'appliquer la bande conductrice à l'argent, notamment parce que l'argent peut diffuser dans la couche d'émail qui est poreuse. La couche d'émail peut être éventuellement conductrice de l'électricité. Pour alimenter électriquement le revêtement électroconducteur, on peut utiliser des bandes d'amenée de courant qui peuvent être des bandes conductrices déposées par sérigraphie, dites sérigraphiées dans la présente de- mande, à base d'argent par exemple. Les bandes conductrices, du type à base d'argent qui sont déposées par sérigraphie sont connues, notamment dans les vitrages feuilletés chauffants, utilisés généralement dans les automobiles, et qui comprennent deux feuilles de verre entre lesquelles sont généralement disposées dans l'ordre une feuille intercalaire en matière plastique, des bandes d'amenée du courant et un revêtement électroconducteur. Ces bandes conductrices à base d'argent, d'une épaisseur pouvant varier généralement entre 15 et 30 Wm sont déposées sur la bordure d'émail par sérigraphie à partir, par exemple, d'une suspension d'argent métallique finement divisé et une fritte à bas point de fusion dans un liant organique. Ces bandes conductrices à l'argent peuvent être aussi en limite de l'émail, en partie sur l'émail et en partie sur le revêtement électroconducteur. Après séchage, par exemple, par exposition aux UV ou IR, la bande conductrice à base d'argent est cuite pour lui conférer sa solidité finale. On peut aussi utiliser, pour alimenter électriquement le revêtement électroconducteur, des clinquants métalli- ques. Ces clinquants métalliques sont généralement placés entre le revêtement électroconducteur et la feuille de ma- tière plastique. Ils peuvent être fixés au revêtement électroconducteur par une couche d'adhésif conducteur de l'électricité. Ils peuvent aussi être fixés directement sur la feuille de matière plastique, par exemple par soudage. Dans ce cas, les clinquants métalliques sont mis en contact avec le revêtement électroconducteur lors de l'assemblage, par pressage à chaud, de la feuille de matière plastique et du support. La fixation des clinquants sur la feuille de matière plastique peut être obtenue par soudage par points espacés, assurant la solidarisation des clinquants sur la feuille de matière plastique, puis, avantageusement, d'un lissage continu des clinquants sur toute la longueur avec la panne chaude du fer à souder, pour renforcer la solidarisation et assurer la planéité des clinquants. En outre, le maintien en contact des clinquants mé- talliques avec le revêtement électroconducteur peut être renforcé par une encapsulation du vitrage. On réalise ainsi in-situ, par coulée ou injection de matières organiques dans un moule, un cadre au vitrage. Ce cadre peut aussi servir à renforcer l'isolation électrique et, en outre, à faire cheminer, en son sein, les clinquants métalliques jusqu'à un endroit désiré pour leur sortie du vitrage. Ces clinquants métalliques ont leur extrémité qui se prolonge hors du vitrage pour permettre leur raccord à la source électrique. Avantageusement, les extrémités des clinquants sont munies d'une isolation électrique pour éviter tout court-circuit. Généralement, les clinquants métalliques sont dis- posés, horizontalement, l'un à proximité du bord supérieur du vitrage, notamment du pare-brise, l'autre à proximité du bord inférieur du vitrage. Avantageusement, les clinquants métalliques sont dis- posés à distance des bords du vitrage, par exemple à 5 mm environ, au moins pour éviter tout risque de délamination du vitrage feuilleté obtenu. Toutefois, dans la mesure o le vitrage est encapsulé, ce risque de délamination est réduit et les bandes d'amenée du courant peuvent être pla- cées plus près du bord du vitrage. Les clinquants métalliques étant placés l'un près du bord supérieur du vitrage et l'autre près du bord infé- rieur, leurs extrémités se trouvent séparées par la largeur du vitrage. Il peut être souhaitable que les extrémités des clinquants se situent sensiblement au même endroit, pour faciliter le raccord à la source électrique. Pour cela, on peut prolonger l'un des clinquants et faire passer ce pro- longement sur l'autre face de la feuille de matière plas- tique, au travers d'une échancrure, et on le fait cheminer, plaqué contre cette autre face de la feuille de matière plastique, par exemple par soudage par points espacés, le long du bord de cette feuille, suivant une direction sen- siblement perpendiculaire aux deux clinquants horizontaux disposés sur les bords supérieur et inférieur du vitrage, jusqu'à l'endroit prévu pour la sortie des extrémités des clinquants. Dans ce cas, le prolongement du clinquant est isolé. Les extrémités des deux clinquants métalliques, isolées l'une de l'autre, sont alors en place pour sortir du vitrage sensiblement au même endroit. Bien entendu, la même opération peut être effectuée sur les extrémités des deux clinquants métalliques si la sortie commune n'est pas dans le prolongement de l'une des bandes d'amenée du courant. Pour que les extrémités des clinquants métalliques se situent sensiblement au même endroit de sortie, il est aussi possible de fixer le prolongement du clinquant mé- tallique sur la même face de la feuille plastique que celle portant les branches horizontales des clinquants et de ne pas déposer de revêtement électroconducteur, par exemple par masquage lors du dépôt de ce revêtement, sur le bord du vitrage correspondant au trajet de cheminement du prolon- gement du clinquant dont on veut amener l'extrémité au voisinage de l'extrémité de sortie de l'autre clinquant. Ainsi, sur ce bord du vitrage, le prolongement du clinquant métallique, ne sera pas au contact du revêtement électroconducteur, mais directement en contact avec l'émail décoratif. Un autre mode de réalisation, lorsque le prolongement du clinquant métallique se situe sur la même face de la feuille plastique que les branches horizontales des clin- quants, est de disposer une couche isolante entre le revê- tement électroconducteur (déposé alors sur toute la sur- face du support) et le prolongement du clinquant métalli- que. Comme clinquants métalliques, on utilise avanta- geusement des clinquants en cuivre, de préférence étamé. Ces clinquants ont généralement une épaisseur de l'ordre du dixième de millimètre, par exemple environ 80 lm, et une largeur d'environ 0,5 à 1 cm, par exemple 0,8 cm. Des clinquants en cuivre étamé, sous la forme de 0,8 cm de large et de 80 pm environ d'épaisseur, ont une résistance par mètre de longueur de 0,025 ohm environ. Les feuilles de matière plastique transparentes, formées des deux couches de matériau thermoplastique et de matériau thermodurcissable, utiles pour réaliser l'inven- tion, sont décrites notamment aux demandes de brevets eu- ropéens 54 491, 132 198, 133 090 ainsi qu'au brevet fran- çais FR 2 398 606 déjà mentionné. La feuille de matière plastique peut aussi présenter un indice de réfraction supérieur à celui de l'air et plus proche de celui de la couche électroconductrice, notamment, de la couche d'ITO, que de l'indice de l'air, comme il est décrit à la demande de brevet français FR 88 10 138 déposée le 27 Juillet 1988 au nom de la Demanderesse. Une telle feuille de matière plastique, lorsqu'elle adhère à la cou- che électroconductrice, particulièrement une couche d'ITO obtenue par pyrolyse de poudres, permet de rendre invisi- bles les éventuels défauts (mouchetis, voile) de la couche. Au dessin annexé, donné à titre d'exemples, - la figure i représente, en vue éclatée, et en pers- pective, un premier mode de réalisation de l'invention, - la figure la représente une coupe, suivant la di- rection A-A du vitrage de la figure 1, - les figures 2 à 4 représentent, en coupe, des modes de réalisation suivant l'invention, - la figure 5 représente, en vue éclatée et en pers- pective, un vitrage selon l'invention muni de ses amenées de courant. La figure 1 représente, en vue éclatée et en perspec- tive, un vitrage selon l'invention. La figure la montre une coupe suivant A-A de ce vi- trage. Le vitrage représenté aux figures 1 et la comprend une plaque de verre 1, une bordure décorative en émail coloré, de préférence noir, un revêtement électroconducteur 3 et des bandes d'amenée du courant électrique sous forme de clinquants métalliques (4), notamment en cuivre étamé. Ces clinquants (4) sont disposés dans la zone correspondant à la bordure d'émail noir (2), sur les bords supérieur et inférieur du vitrage. Le vitrage comprend en outre une feuille de matière plastique (5) comprenant au moins une couche de polyuréthane telle que décrite précédemment. Pour la fabrication d'un tel vitrage, le support en verre (1) clair ou coloré, comme décrit précédemment, est prédécoupé aux dimensions voulues pour le vitrage final. Sur le bord du support en verre, est déposée la couche d'émail noir (2), par sérigraphie, pour former un cadre décoratif destiné à cacher la vue, de l'extérieur, des bandes d'amenée du courant et la colle ou l'adhésif servant à fixer le vitrage à la baie de la carrosserie de l'automobile par l'exemple. La couche d'émail (2) est sé- chée par exposition aux UV, IR ou aux microondes. Cette couche d'émail (2) est recuite, notamment, si le revêtement électroconducteur (3) est ensuite déposé sous vide. Si le revêtement électroconducteur (3) est formé par pyrolyse, le recuit de l'émail (2), a lieu pendant la phase de réchauf- fement du support jusqu'à une température de 600 C environ nécessaire au dépôt par pyrolyse du revêtement électroconducteur. Si le vitrage doit être bombé, en vue notamment de son utilisation dans des automobiles, le support de verre, est bombé à la forme souhaitée, à une température d'environ 600 C, après le dépôt de la couche d'émail (2) si le revê- tement électroconducteur (3) doit être déposé sous vide. Si le revêtement électroconducteur (3) est constitué par de l'ITO déposé par pyrolyse, le bombage peut avoir lieu après le dépôt de ce revêtement. En effet, une telle couche d'ITO présente l'avantage d'être très résistante et de pouvoir supporter le bombage sans dommage. Si le revêtement électroconducteur est constitué par de l'ITO, on peut alors lui faire subir un traitement thermique en atmosphère réductrice, tel que décrit précé- demment, pour améliorer ses caractéristiques de conduction de l'électricité. Les clinquants métalliques (4) utilisés comme moyens d'amenée du courant, dans ce mode de réalisation des fi- gures 1 et la, sont fixés comme décrit précédemment, soit sur le revêtement électroconducteur (3) par exemple, par l'intermédiaire d'un adhésif conducteur, ou bien sur la feuille de matière plastique (5) par soudage. Le support de verre (1) muni de ses différentes cou- ches est alors assemblé à une feuille de matière plastique * (5) telle que décrite précédemment, à chaud et sous pres- sion d'une manière connue. La figure (2) représente une vue en coupe d'un autre mode de réalisation d'un vitrage selon l'invention. Il comprend un support (20) en verre par exemple clair ou co- loré, une bordure d'émail (21), de préférence noir, déposée par sérigraphie à la périphérie du support de verre, une lî couche conductrice à base d'argent (22) déposée par séri- graphie sur la bordure d'émail et légèrement en retrait par rapport au bord du support de verre, un revêtement (23) conducteur de l'électricité et une feuille de matière plastique (24) comprenant au moins une couche de polyuréthane telle que définie précédemment. Les étapes pour la fabrication d'un tel vitrage peu- vent être celles décrites précédemment pour le vitrage de la figure 1, notamment pour le dépôt de la bordure d'émail (21), celui du revêtement électroconducteur (23) et l'as- semblage avec la feuille de matière plastique (24). A la différence du vitrage des figures 1 et la, les bandes d'amenée de courant électrique sont, dans le présent mode de réalisation de la figure 2, des bandes conductrices à base d'argent (22), au lieu de clinquants en cuivre. Dans ce cas, la bande conductrice (22) à base d'argent déposée par sérigraphie à partir d'une composition telle que dé- crite précédemment, peut être appliquée après la cuisson de l'émail noir (21). Elle peut être aussi déposée sur l'émail noir (21) immédiatement après le séchage de l'émail, la cuisson de l'émail (21) et de la bande conductrice (22) ayant lieu alors simultanément. Comme indiqué pour le vi- trage des figures 1 et la, suivant le revêtement électroconducteur (23) appliqué ensuite, la cuisson de la bande conductrice à base d'argent (22) et éventuellement celle de l'émail noir (21) a lieu apres le séchage de la bande conductrice à l'argent (22) (revêtement déposé sous vide) ou bien lors de la montée en température du support pour la pyrolyse des composants du revêtement électroconducteur. La figure 3 représente un autre mode de réalisation selon l'invention. Il comprend un support (30) en verre par exemple, clair ou coloré, une bordure en émail de préfé- rence noir (31), des bandes d'amenée du courant (32) sous forme de bandes conductrices à l'argent déposées par séri- graphie sur la couche d'émail (31) et en position légère- ment décalée vers l'intérieur par rapport au bord du vi- trage, un revêtement électroconducteur (33), des clinquants métalliques (34), appliqués pour être dans une zone z5 correspondante à celle des bandes conductrices à l'argent (32) et une feuille de matière plastique (35) comprenant au moins une couche de polyuréthane. Dans ce cas, la face des clinquants, orientée vers la feuille de matière plastique peut être, par exemple, peinte en noir, pour cacher, de l'intérieur du véhicule muni de ce vitrage, les bandes d'amenée du courant. Le dépôt des couches d'émail, des bandes conductrices à l'argent et du revêtement électroconducteur peut être effectué comme pour le vitrage de la figure 2. Les clin- quants métalliques, comme indiqué précédemment pour le vi- trage, des figures 1 et la, peuvent être fixés sur une face de la feuille de matière plastique (35) avant son assem- blage avec le support de verre et ses différentes couches ou bien directement sur le revêtement électroconducteur (33) par le moyen d'un adhésif conducteur. La figure 4 représente un autre mode de réalisation d'un vitrage selon l'invention. Ce vitrage comprend les éléments décrits à la figure 2, c'est-à-dire un support (40), en verre par exemple, clair ou coloré, une bordure d'émail (41) coloré, de pré- férence noir, déposée par sérigraphie sur le support, des bandes conductrices à l'argent (42), un revêtement électroconducteur (43) et une feuille de matière plastique (44). Ce vitrage comprend en outre une couche d'adhésif (45) coloré, de préférence noir, pour maintenir le revête- ment électroconducteur (43) et la feuille de matière plas- tique (44). Cette couche d'adhésif noir (45), déposée dans une zone correspondant à la zone occupée par les bandes d'amenée de courant électrique (42), sert aussi à cacher la vue de ces bandes conductrices à l'argent du côté de la face du vitrage portant la feuille de matière plastique transparente. Bien que les autres modes de réalisation n'aient pas été décrits comme comprenant cette couche d'adhésif noir, il est bien entendu qu'ils peuvent la contenir si l'utili- sation du vitrage envisagée le nécessite. La figure 5 représente, en vue éclatée et en perspec- tive, un vitrage dans lequel les bandes d'amenée du courant électrique sont des clinquants métalliques dont l'un de ceux-ci est prolongé pour que les extrémités des deux clinquants sortent du vitrage sensiblement au même endroit. Sur cette figure 5, le support (50) en verre par exemple, clair ou coloré, porte une bordure (51) d'émail coloré, de préférence noir, un revêtement électroconducteur (52). La feuille de matière plastique (54) non encore as- semblée à support (50) est muni de bandes d'amenée du courant (53) sous forme de clinquants métalliques, fixés à la surface de la feuille par soudage par points espacés par exemple. Comme décrit précédemment, pour amener les extrémités de ces clinquants sensiblement au même endroit pour faci- liter leur raccord à la source électrique, l'un des clin- quants, par exemple celui situé le long du bord inférieur du vitrage, comprend un prolongement (55) qui longe le bord de la feuille de matière plastique suivant une direction sensiblement perpendiculaire aux branches des deux clin- quants métalliques occupant une position horizontale le long des bords supérieur et inférieur du vitrage, jusqu'à l'endroit prévu pour la sortie des extrémités des deux clinquants. Dans ce cas, la zone du support de verre cor- respondant à celle de la fixation de ce prolongement (55) n'est pas recouverte de revêtement électroconducteur (52). Comme indiqué précédemment, lorsque le revêtement électroconducteur recouvre toute la surface du support (50), une couche isolante peut être disposée entre le re- vêtement et le prolongement du clinquant. Ce mode de réalisation représenté à la figure 5 peut être utilisé pour tout mode de réalisation de vitrage dans lequel les bandes d'amenée du courant sont constituées par des clinquants métalliques. Comme indiqué précédemment, mais non représenté sur une figure, le prolongement (55) d'un des clinquants mé- talliques peut traverser la feuille de matière plastique (54) par une échancrure et être fixé sur l'autre face de la feuille, par exemple par soudage par points espacés. Dans ce cas, le prolongement du clinquant est recou- vert d'une matière isolante. )8 REVENDICATIONS 1. Vitrage feuilleté formé d'un support monolithique ou feuilleté (1, 20, 30, 40, 50), en verre et/ou en matière plastique, présentant, sur une face, une bordure émaillée colorée ( 2, 21, 31, 41, 51) et une feuille de matière plastique (5, 24, 35, 44, 54) comprenant au moins une cou- che de polyuréthane, caractérisé en ce qu'il comprend en outre un revêtement électroconducteur (3, 23, 33, 43, 52) et des moyens d'amenée du courant électrique (4, 22, 32, 34, 42, 53). 2. Vitrage conforme à la revendication 1, caractérisé en ce que les moyens d'amenée du courant électrique sont constitués par des clinquants métalliques (4, 34, 53) et/ou des bandes conductrices déposées par sérigraphie, (22, 32, 42) situés dans les parties supérieure et inférieure du vitrage. 3. Vitrage conforme à la revendication 2, caractérisé en ce que les moyens d'amenée du courant électrique sont constitués par des clinquants en cuivre et/ou des bandes conductrices à base d'argent déposées par sérigraphie. 4. Vitrage conforme à l'une quelconque des revendica- tions 1 à 3, caractérisé en ce que le revêtement électroconducteur (3, 23, 33, 43, 52) est constitué par au moins une couche électroconductrice. -25 5. Vitrage conforme à la revendication 4, caractérisé en ce que le revêtement électroconducteur est formé d'une couche métallique ou d'oxyde(s) métallique(s). 6. Vitrage conforme à la revendication 5, caractérisé en ce que le revêtement électroconducteur est formé essen- tiellement d'une couche de SnO2 dopé ou d'oxyde d'indium étain. 7. Vitrage conforme à la revendication 4, caractérisé en ce que le revêtement est formé d'un empilement de cou- ches minces, comprenant essentiellement une couche métal- lique tel l'argent insérée entre deux couches diélect- riques. 8. Vitrage conforme à l'une quelconque des revendica- tions 1 à 7, caractérisé en ce que la feuille de matière plastique (5, 24, 35, 44, 54) comprend une couche de matière thermoplastique à propriété d'absorbeur d'énergie et une couche de matière thermodurcissable présentant des propriétés d'antilacération et d'autocicatrisation. 9. Vitrage conforme à l'une quelconque des revendica- tions 1 à 8, caractérisé en ce qu'il comprend un support de verre (1, 20, 30, 40, 50) coloré type "TSA" ou "ITSA2+", - le verre "TSA" comprenant, en proportions pondérales: Fe203: entre environ 0,55 et 0,62 % FeO: entre environ 0,11 et 0,16 % Soit Fe2+ /Fe d'environ 0,19 à 0,25 CoO: moins de 12 ppm, de préférence moins de 10 ppm; - le verre "TSA2+ " comprenant, en proportions pondérales: Fe203: entre environ 0,75 et 0,90 % FeO: entre environ 0,15 et 0,22 % Soit Fe2+/Fe d'environ 0,20 CoO: moins de 17 ppm, de préférence moins de 10 ppm. 10. Vitrage conforme à l'une quelconque des revendi- cations 1 à 9, caractérisé en ce qu'il comprend un support de verre (1), portant dans l'ordre, la bordure émaillée (2), le revêtement électroconducteur (3), un clinquant de cuivre (4) disposée dans la zone de la bordure émaillée et la feuille de matière plastique (5). 11. Vitrage conforme à l'une quelconque des revendi- cations 1 à 9, caractérisé en ce qu'il comprend un support de verre (20) et, dans l'ordre, une bordure émaillée (22), une bande conductrice (22) à base d'argent, déposée par sérigraphie et disposée sur la bordure émaillée, un revê- tement électroconducteur (23) et la feuille de matière plastique (24). 12. Vitrage selon la revendication 11, caractérisé en ce qu'il comprend en outre, un clinquant de cuivre (34) disposé entre le revêtement électroconducteur (33) et la feuille de matière plastique (35) dans la zone de la bor- dure émaillée (31) et de la bande conductrice (32) à base d'argent déposée par sérigraphie. 13. Vitrage conforme à l'une quelconque des revendi- cations 1 à 12, caractérisé en ce que la bordure émaillée (2, 21, 31, 41, 51) est conductrice de l'électricité. revendications 10 à 13, caractérisé en ce qu'il comprend en outre un adhésif de couleur (45) disposé au contact de la feuille de matière plastique(5, 24, 35, 44, 54) et dans la zone correspondant à l'emplacement des moyens d'amenée de courant (4, 22, 32, 34, 42, 53) ou au contact direct de ces moyens d'amenée du courant. 15. Vitrage conforme à l'une quelconque des revendi- cations 1 à 14, caractérisé en ce qu'il comprend un profilé plastique, recouvrant le bord du vitrage pour assurer le maintien des différents éléments constituant le vitrage. 16. Vitrage selon la revendication 15, caractérisé en ce que le profilé plastique est un cadre d'encapsulation.